(57)【要約】【課題】酸化テルビウムを含有するセラミックス成型体を歩留りよく脱脂することのできるセラミックス成型体の脱脂方法を提供する。【解決手段】酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程及び降温過程において４５０〜５５０℃の温度範囲における昇温速度及び降温速度をそれぞれ２０℃／ｈ以下とする。【選択図】なし【特許請求の範囲】
【請求項１】
酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程及び降温過程において４５０〜５５０℃の温度範囲における昇温速度及び降温速度をそれぞれ２０℃／ｈ以下とすることを特徴とするセラミックス成型体の脱脂方法。
【請求項２】
酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程において４５０〜５５０℃の温度範囲における昇温速度を２０℃／ｈ以下とすることを特徴とするセラミックス成型体の脱脂方法。
【請求項３】
上記セラミックス成型体の脱脂加熱を酸化性雰囲気下で行うことを特徴とする請求項１又は２記載のセラミックス成型体の脱脂方法。
【請求項４】
上記セラミックス粉末は、酸化テルビウム粒子と、スカンジウム、イットリウム及びランタノイド元素（ただし、テルビウムを除く）からなる群から選択される１種又は２種以上の希土類元素の酸化物粒子とを含むことを特徴とする請求項１〜３のいずれか１項記載のセラミックス成型体の脱脂方法。
【発明の詳細な説明】
【技術分野】
【０００１】
本発明は、酸化テルビウムを含むセラミックス成型体の脱脂方法に関するものである。
【背景技術】
【０００２】
近年の光通信やレーザー加工技術の進歩により磁気と光の相互作用に基づく磁気光学デバイスの役割は重要となってきている。磁気光学デバイスとしては光磁気ディスクや光アイソレーターなどがある。例えば、光アイソレーターは光ファイバー通信、鋼材等の切断加工用レーザー、レーザーマーカー等に組み込まれ幅広い産業分野で利用されている。このような材料としては使用波長における高い透過率を有すること、大きなファラデー効果を有することが求められる。
【０００３】
上記の要求を満たす材料としてイットリウム鉄ガーネット（Ｙ3Ｆｅ5Ｏ12）（特開平９−２３００１３号公報（特許文献１））、テルビウムアルミニウムガーネット（Ｔｂ3Ａｌ5ＯＯ12）（特開２００２−２９３６９３号公報（特許文献２）、特開２００８−７３８５号公報（特許文献３））などのガーネット構造を有するものや酸化テルビウム及びランタノイド元素の酸化物からなる立方晶を有するもの（特開２０１０−２８５２９９号公報（特許文献４）、特開２０１２−２０６９３５号公報（特許文献５））などが知られている。
【０００４】
これらの材料はいずれもファラデー効果が大きく、また光に対して高い透過率を有する単結晶セラミックス又は多結晶透明セラミックスである。中でも多結晶透明セラミックスは単結晶セラミックスと比較し、組成の自由度や製造コストの観点から磁気光学デバイスとして有望である。
【０００５】
一般的に、セラミックスの製造工程は原料粉末と有機バインダーを混練し、成型を行ないこの成型体から添加したバインダーを除去する脱脂工程と、その後の焼結工程とによって成型体を緻密化させて製品を得る。この中で有機バインダーは成型時に原料粉末の流動性を向上させるため、また成型体の強度を向上させるために用いられているが、この有機バインダー、あるいはその分解成分が最終工程まで残ってしまうと、セラミックス成型体の特性、特に透明セラミックスにおいては透光性に悪影響を及ぼしてしまう。そのため、添加した有機バインダーをセラミックス成型体から除去する脱脂工程が必須となる。
【０００６】
この脱脂工程では、成型体のクラックの発生防止や工程短縮のため、例えば特開平５−１０５５３１号公報（特許文献６）、特開平６−３４５５４４号公報（特許文献７）のような様々な方法が検討されている。
【０００７】
しかしながら、酸化テルビウムは高温において可逆的に酸化数の変化を伴う相変化を起こす性質を有している（例えば、特開２００６−３１５９００号公報（特許文献８）参照）。このため、酸化テルビウムを含有するセラミックスを用いて成型したセラミックス成型体の脱脂等の熱処理を行なう際、一般的に行なわれている脱脂方法ではこの酸化テルビウムの相変化に起因するクラック等の欠陥が発生してしまうことにより脱脂工程の歩留りが問題となる。
【先行技術文献】
【特許文献】
【０００８】
【特許文献１】特開平９−２３００１３号公報
【特許文献２】特開２００２−２９３６９３号公報
【特許文献３】特開２００８−７３８５号公報
【特許文献４】特開２０１０−２８５２９９号公報
【特許文献５】特開２０１２−２０６９３５号公報
【特許文献６】特開平５−１０５５３１号公報
【特許文献７】特開平６−３４５５４４号公報
【特許文献８】特開２００６−３１５９００号公報
【発明の概要】
【発明が解決しようとする課題】
【０００９】
本発明は、上記事情に鑑みなされたもので、酸化テルビウムを含有するセラミックス成型体を歩留りよく脱脂することのできるセラミックス成型体の脱脂方法を提供することを目的とする。
【課題を解決するための手段】
【００１０】
本発明は、上記目的を達成するため、下記のセラミックス成型体の脱脂方法を提供する。
〔１〕  酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程及び降温過程において４５０〜５５０℃の温度範囲における昇温速度及び降温速度をそれぞれ２０℃／ｈ以下とすることを特徴とするセラミックス成型体の脱脂方法。
〔２〕  酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程において４５０〜５５０℃の温度範囲における昇温速度を２０℃／ｈ以下とすることを特徴とするセラミックス成型体の脱脂方法。
〔３〕  上記セラミックス成型体の脱脂加熱を酸化性雰囲気下で行うことを特徴とする〔１〕又は〔２〕記載のセラミックス成型体の脱脂方法。
〔４〕  上記セラミックス粉末は、酸化テルビウム粒子と、スカンジウム、イットリウム及びランタノイド元素（ただし、テルビウムを除く）からなる群から選択される１種又は２種以上の希土類元素の酸化物粒子とを含むことを特徴とする〔１〕〜〔３〕のいずれかに記載のセラミックス成型体の脱脂方法。
【発明の効果】
【００１１】
本発明によれば、セラミックス成型体の脱脂加熱条件に関し、上記セラミックス成型体の昇温過程及び降温過程において４５０〜５５０℃の温度範囲における昇温速度及び降温速度をそれぞれ２０℃／ｈ以下とすることにより、又は上記セラミックス成型体の昇温過程において４５０〜５５０℃の温度範囲における昇温速度を２０℃／ｈ以下とすることにより、酸化テルビウムの相変化に起因するクラックの発生を抑制するのでセラミックス成型体の脱脂工程における歩留りを向上させることができる。
【発明を実施するための形態】
【００１２】
以下に、本発明に係るセラミックス成型体の脱脂方法について説明する。
本発明に係るセラミックス成型体の脱脂方法は、酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程及び降温過程において４５０〜５５０℃の温度範囲における昇温速度及び降温速度をそれぞれ２０℃／ｈ以下とすることを特徴とする。
あるいは、本発明に係るセラミックス成型体の脱脂方法は、酸化テルビウムを含むセラミックス粉末と有機バインダーとの混合物を用いて成型したセラミックス成型体を加熱して該セラミックス成型体から有機バインダーを除去するセラミックス成型体の脱脂方法であって、上記セラミックス成型体の脱脂加熱条件に関し、上記セラミックス成型体の昇温過程において４５０〜５５０℃の温度範囲における昇温速度を２０℃／ｈ以下とすることを特徴とする。
その詳細は以下の通りである。
【００１３】
本発明では、原料粉末（出発原料）として酸化テルビウムの粒子と所定の金属酸化物の粒子とを用いて、所定形状にプレス成型した後に脱脂処理を行うものである。
【００１４】
（原料粉末）
本発明で用いる原料粉末としては、酸化テルビウムを含むセラミックス粉末であって、酸化テルビウムの粒子と、酸化テルビウムとの組み合わせにおいて焼結体として透光性を示すあらゆる金属酸化物の粒子とを好適に利用できる。即ち、焼結体として透光性を示す金属酸化物群から選択される１種又は２種以上の粒子を原料粉末として利用できる。例えば、ＴＧＧ（Ｔｂ3Ｇａ5Ｏ12）、ＴＡＧ（Ｔｂ3Ａｌ5Ｏ12）及びその他酸化テルビウムとの組み合わせにおいて一般的に透光性を有することが確認又は予想されている金属酸化物を構成する各構成元素の酸化物粒子であり、例えばＭｇ、Ｙ、Ｓｃ、ランタノイド元素（ただし、テルビウムを除く）、Ｔｉ、Ｚｒ、Ａｌ、Ｇａ、Ｓｉ、Ｇｅ、Ｐｂ、Ｂｉからなる群から選択される１種又は２種以上の金属元素の酸化物粒子であることが好ましい。
これらの金属酸化物の粒子を適正比率となるように秤量したものを原料粉末として好適に利用できる。
【００１５】
また、Ｍ2Ｏ3型セスキオキサイド焼結体（Ｍは、Ｙ、Ｓｃ及びランタニド系元素からなる群から選択される１種又は２種以上の希土類元素である。）を作製する場合には、酸化テルビウム粒子と、Ｙ、Ｓｃ及びランタニド系元素（ただし、Ｔｂを除く）からなる群から選択される１種又は２種以上の希土類元素の酸化物粒子、特にＹ、Ｓｃ、Ｌｕ、Ｙｂ、Ｇｄ、Ｎｄ、Ｅｕ、Ｈｏ、Ｄｙ、Ｔｍ、Ｓｍ、Ｐｒ、Ｃｅ、Ｅｒの群から選択される１種又は２種以上の希土類元素の酸化物粒子とからなる粉末を用いるとよい。なお、添加物として鉄、アルミニウム、ガリウム、ジルコニウム、チタン等の希土類元素以外の金属酸化物粒子を含んでも良い。
【００１６】
なお、酸化テルビウムの状態（組成式）は出発原料においてはＴｂ4Ｏ7であるが、工程途中の真空焼結によりＴｂ2Ｏ3に還元されるようになる。また、後述する脱脂工程では実質Ｔｂ4Ｏ7であり、最終製品の焼結体におけるＴｂ2Ｏ3の状態とは異なると考えられる。
【００１７】
上述した金属酸化物粒子（酸化テルビウムを含む）の純度は９９．９質量％以上が好ましい。また、それらの粒子形状については特に限定されず、例えば角状、球状、板状の粉末が好適に利用できる。また二次凝集している粉末であっても好適に利用できるし、スプレードライ処理等の造粒処理によって造粒された顆粒状粉末であっても好適に利用できる。更に、これらの原料粉末の作製工程については特に限定されず、共沈法、粉砕法、噴霧熱分解法、ゾルゲル法、アルコキシド加水分解法、その他あらゆる合成方法で作製された原料粉末が好適に利用できる。また、得られた原料粉末を適宜湿式ボールミル、ビーズミル、ジェットミルや乾式ジェットミル、ハンマーミル等によって処理してもよい。
【００１８】
本発明では、使用する金属酸化物粒子（酸化テルビウムを含む）の原料粉末の粒度分布（該粒子が凝集して二次粒子化している場合はこの二次粒子の粒度分布）において最小値側からの累積が２．５％の粒径（Ｄ２．５値）Ｄ２．５値が１８０ｎｍ以上２０００ｎｍ以下であるものが好ましい。Ｄ２．５値が１８０ｎｍ未満であると、焼結工程で気泡が合体成長し、ミクロンサイズの粗大な気泡となってしまい透光性を損なうおそれがあり、Ｄ２．５値が２０００ｎｍ超であると、成形時に発生する粒間空隙が粗大になりすぎ、また構成される粒子もすでに十分に大きいため粒子の表面自由エネルギーが小さくなってしまい、焼結がなかなか進まなくなり、緻密で透光性の焼結体を提供することが困難となる場合がある。
なお、粒径の測定方法は特に限定されるものではないが、例えば液体溶媒中に粉末原料を分散し、光散乱法あるいは光回折法により測定して得られる値を参照することが、粒度分布の評価までできるため好ましい。
【００１９】
本発明で用いる原料粉末には、透光性金属酸化物を構成する金属酸化物群（酸化テルビウムを含む）の他に焼結抑制助剤のような第３成分を添加してもよい。特に高い透光性を得るために、各透光性金属酸化物に見合った焼結抑制助剤を添加することが好ましい。ただし、その純度は９９．９質量％以上が好ましい。
【００２０】
本発明では、上記原料粉末と有機バインダーとを混練する。
用いる有機バインダーの種類は特に限定されず、使用する原料粉末に合わせて適宜選択できる。即ち、有機バインダーは熱可塑性を有する有機バインダーが好ましく、ポリビニールアルコール、ポリエチレングリコール、ポリ酢酸ビニル等が例示され、これらの中から１種類以上を添加することが好ましい。
【００２１】
有機バインダーの添加量は、原料粉末や成型方法、製品目的に応じて適宜決めればよく、原料粉末に対して好ましくは０．２〜５０質量％、より好ましくは０．５〜２０質量％である。添加量０．２質量％未満ではバインダーとしての効果が十分に得られない場合があり、また５０質量％超では後述する脱脂によっても有機バインダー中に含まれる炭素成分が完全に除去されず、成型体中に残留して焼結体の特性に悪影響を及ぼすおそれがある。
更に、潤滑剤としてステアリン酸やオレイン酸のような長鎖脂肪酸を添加してもよく、分散剤としてポリアクリル酸エステル等を添加してもよい。
【００２２】
原料粉末と有機バインダー等との混練方法は、特に制限されず、ボールミルやニーダーなど目的に応じて適宜選択できる。
【００２３】
（成型）
原料粉末と有機バインダー等とを混練した混合物を用いて所定形状に成型する。成型方法は目的に応じて適宜選択すればよく、例えば鋳込み成型、射出成型や金型によるプレス成型等を行うとよい。プレス成型としては、ごく一般的な、型に充填して一定方向から加圧するプレス工程や、変形可能な防水容器に密閉収納して静水圧で加圧するＣＩＰ（Ｃｏｌｄ  Ｉｓｏｓｔａｔｉｃ  Ｐｒｅｓｓ）工程が利用できる。
これにより、酸化テルビウムを含むセラミックス成型体が得られる。
【００２４】
（脱脂）
次に、得られたセミックス成型体を加熱して該セラミックス成型体から有機バインダーを除去する脱脂処理を行う。具体的には、セラミックス成型体を加熱炉に挿入し、セラミックス成型体に含まれる有機バインダーを分解できる温度（脱脂温度）まで昇温し（昇温過程）、必要に応じて脱脂温度で所定時間保持した後、セラミックス成型体が扱える温度まで冷却する（降温（冷却）過程）。
【００２５】
ここで、セラミックス成型体の脱脂加熱条件に関し、上記セラミックス成型体の昇温過程及び降温過程において４５０〜５５０℃、又は４００〜６００℃の温度範囲における昇温速度及び降温速度（１時間当たりの速度）をそれぞれ２０℃／ｈ以下、好ましくは５℃／ｈ以上１０℃／以下とする。４５０〜５５０℃の温度範囲における昇温速度や降温速度を２０℃／ｈ超とするとセラミックス成型体にクラック（ひび割れや裂け目）や欠け等の最終製品の透光性に悪影響を及ぼす欠陥が発生しやすくなり、製品歩留まりが低下する。特に、昇温過程における上記温度範囲における昇温速度の影響が大きいことから、セラミックス成型体の昇温過程において４５０〜５５０℃、又は４００〜６００℃の温度範囲における昇温速度を２０℃／ｈ以下、好ましくは５℃／ｈ以上１０℃／以下とする。
【００２６】
原料粉末に用いる酸化テルビウム（Ｔｂ4Ｏ7）は、温度５００℃付近でテルビウムの価数変化を伴う相変化（結晶構造の変化）が起こる。本発明では、そのような酸化テルビウムの相変化が発生する温度の±５０℃、好ましくは±１００℃の温度範囲における温度勾配（昇温速度、降温速度）を２０℃／ｈ以下、好ましくは１０℃／ｈ以下と小さく規制することで酸化テルビウムの相変化に起因するセラミックス成型体における歪や内部応力の変化を緩やかにして、該セラミックス成型体のクラック（ひび割れや裂け目）や欠け等の発生を抑制し、製品歩留まりよく脱脂をすることを実現している。
【００２７】
なお、昇温速度及び降温速度を規制する温度範囲は上記の通りであり、それ以外の温度範囲での昇温速度及び降温速度には特に制限はなく、２０℃／ｈ超、例えば４０〜６０℃／ｈでよい。
【００２８】
また、脱脂温度は、有機バインダーの分解温度以上である必要があるが、脱脂温度が高すぎると成型体において部分的に焼結が起こって異常粒成長を引き起こす場合があるため、好ましくは５００〜１０００℃、より好ましくは６００〜８００℃の温度範囲で有機バインダーの種類によって適宜設定するとよい。また、脱脂温度を決定する際は公知の技術である示差熱−熱重量測定（ＴＧ−ＤＴＡ）等の熱分析の測定データを参考にしてもよい。
【００２９】
脱脂処理における雰囲気は特に制限はないが、有機バインダーの分解を促すために酸素等の酸化性ガスを多く含む酸化性雰囲気であることが好ましく、例えば大気又は酸素ガス２５ｖｏｌ％以上含む雰囲気であることがより好ましい。
【００３０】
なお、本発明において脱脂処理に関していう温度はすべてセラミックス成型体の温度であるが、実際の加熱炉ではセラミックス成型体自体の測温が困難であるため、セラミックス成型体とほぼ同じ温度となる加熱手段（カーボンヒータ）の加熱炉内部分の測温結果をセラミックス成型体の温度とみなしてよい。また、昇温速度及び降温速度は、この測温結果に基づくものである。
【００３１】
上記脱脂の後、セラミックス成型体を焼結して相対密度が９５質量％以上に緻密化した焼結体を作製し、更に熱間等方圧プレス処理（ＨＩＰ処理）や必要に応じて再酸化処理を施して、透光性の焼結体を得る。
【実施例】
【００３２】
以下に、実施例及び比較例を挙げて、本発明を更に具体的に説明するが、本発明は実施例に限定されるものではない。なお、加熱炉内の温度を熱電対で測温し、その温度をセラミックス成型体の温度とした。また、昇温速度及び降温速度は、この測温結果に基づくものである。
【００３３】
下記条件１〜３の条件でセラミックス成型体を作製した。
（条件１）
酸化テルビウム粉末（Ｔｂ4Ｏ7、信越化学工業（株）製、純度９９．９質量％）と酸化イットリウム粉末（Ｙ2Ｏ3、信越化学工業（株）製、純度９９．９質量％）をＴｂとＹのモル比が５：５となるように秤量した。この原料粉末１００ｇを溶媒として５０ｇのエタノールに加えた。ここに有機バインダーとして１質量％のポリ酢酸ビニルと１質量％のエチレングリコール、潤滑剤としてステアリン酸０．５質量％、分散剤としてＳｐａｎ８０（ソルビタンモノオレエート、関東化学（株）製）を１質量％加えた後、ポットミルにより混合した。こうして得られたスラリーをスプレードライにより粒径十μｍ程度の顆粒状の粉末を得た。この顆粒状の粉末を用い、金型による一軸プレス成型により成型体とし、更に冷間静水等方圧プレスにより直径７ｍｍ、長さ２０ｍｍの成型体を得た。
【００３４】
（条件２）
酸化テルビウム（Ｔｂ4Ｏ7、信越化学工業（株）製、純度９９．９質量％）と酸化ガドリニウム粉末（Ｇｄ2Ｏ3、信越化学工業（株）製、純度９９．９質量％）をＴｂとＧｄのモル比が５：５となるように秤量した。この原料粉末１００ｇを溶媒として５０ｇのエタノールに加えた。ここに有機バインダーとして１質量％のポリ酢酸ビニルと１質量％のエチレングリコール、潤滑剤としてステアリン酸０．５質量％、分散剤としてＳｐａｎ８０（ソルビタンモノオレエート、関東化学（株）製）を１質量％加えた後、ポットミルにより混合した。こうして得られたスラリーをスプレードライにより粒径十μｍ程度の顆粒状の粉末を得た。この顆粒状の粉末を用い、金型による一軸プレス成型により成型体とし、更に冷間静水等方圧プレスにより直径７ｍｍ、長さ２０ｍｍの成型体を得た。
【００３５】
（条件３：参考例）
酸化イットリウム粉末（Ｙ2Ｏ3、信越化学工業（株）製、純度９９．９質量％）１００ｇを溶媒として５０ｇのエタノールに加えた。ここに有機バインダーとして１質量％のポリ酢酸ビニルと１質量％のエチレングリコール、潤滑剤としてステアリン酸０．５質量％、分散剤としてＳｐａｎ８０（ソルビタンモノオレエート、関東化学（株）製）を１質量％加えた後、ポットミルにより混合した。こうして得られたスラリーをスプレードライにより粒径十μｍ程度の顆粒状の粉末を得た。この顆粒状の粉末を用い、金型による一軸プレス成型により成型体とし、更に冷間静水等方圧プレスにより直径７ｍｍ、長さ２０ｍｍの成型体を得た。
【００３６】
［実施例１］
上記条件１〜３で作製されたセラミックス成型体２０本ずつを加熱炉に入れ、大気雰囲気下で以下の脱脂加熱条件で脱脂処理を行った。
（脱脂条件）室温から昇温速度１０℃／ｈで６００℃まで昇温し、６００℃で５時間保持した後、この温度から降温速度１０℃／ｈで室温まで温度を下げた。
【００３７】
［実施例２］
上記条件１〜３で作製されたセラミックス成型体２０本ずつを加熱炉に入れ、大気雰囲気下で以下の脱脂加熱条件で脱脂処理を行った。
（脱脂条件）室温から昇温速度５０℃／ｈで３００℃まで昇温し、４００℃から昇温速度１０℃／ｈで６００℃まで昇温し、６００℃で５時間保持した後、この温度から降温速度１０℃／ｈで室温まで温度を下げた。なお、昇温過程の３００℃から４００℃の間は昇温速度を変更するための調整区間とした。
【００３８】
［実施例３］
上記条件１〜３で作製されたセラミックス成型体２０本ずつを加熱炉に入れ、大気雰囲気下で以下の脱脂加熱条件で脱脂処理を行った。
（脱脂条件）室温から昇温速度５０℃／ｈで３００℃まで昇温し、４００℃から昇温速度１０℃／ｈで６００℃まで昇温し、６００℃で５時間保持した後、この温度から降温速度１０℃／ｈで４００℃まで温度を下げ、４００℃から降温速度５０℃／ｈで室温まで温度を下げた。なお、昇温過程の３００℃から４００℃の間は昇温速度を変更するための調整区間とした。
【００３９】
［実施例４］
上記条件１〜３で作製されたセラミックス成型体２０本ずつを加熱炉に入れ、大気雰囲気下で以下の脱脂加熱条件で脱脂処理を行った。
（脱脂条件）室温から昇温速度１０℃／ｈで６００℃まで昇温し、６００℃で５時間保持した後、この温度から降温速度５０℃／ｈで室温まで温度を下げた。
【００４０】
［実施例５］
上記条件１〜３で作製されたセラミックス成型体２０本ずつを加熱炉に入れ、大気雰囲気下で以下の脱脂加熱条件で脱脂処理を行った。
（脱脂条件）室温から昇温速度５０℃／ｈで３００℃まで昇温し、４００℃から昇温速度１０℃／ｈで６００℃まで昇温し、６００℃で５時間保持した後、この温度から降温速度５０℃／ｈで室温まで温度を下げた。なお、昇温過程の３００℃から４００℃の間は昇温速度を変更するための調整区間とした。
【００４１】
［比較例１］
上記条件１〜３で作製されたセラミックス成型体２０本ずつを加熱炉に入れ、大気雰囲気下で以下の脱脂加熱条件で脱脂処理を行った。
（脱脂条件）室温から昇温速度５０℃／ｈで６００℃まで昇温し、６００℃で５時間保持した後、この温度から降温速度５０℃／ｈで室温まで温度を下げた。
【００４２】
［比較例２］
上記条件１〜３で作製されたセラミックス成型体２０本ずつを加熱炉に入れ、大気雰囲気下で以下の脱脂加熱条件で脱脂処理を行った。
（脱脂条件）室温から昇温速度５０℃／ｈで６００℃まで昇温し、６００℃で５時間保持した後、この温度から降温速度１０℃／ｈで室温まで温度を下げた。
【００４３】
上記脱脂後のセラミックス成型体を取り出し、目視により成型体中のクラックや欠け等の欠陥の有無を検査した。成型体にわずかでもクラックや欠けが確認されたものを不良（ＮＧ）と判定し、クラックや欠けのないものを良好と判定し、その脱脂歩留まり（（良好の数）／（全数（２０））×１００（％））を求めた。その結果を表１に示す。
【００４４】
【表１】
2014234340.tif 000002